(57)【要約】  本開示の実施形態は、第１の層の総重量に基づいて、５０〜９０重量パーセントのポリオレフィン系エラストマーと、１０〜５０重量パーセントのポリスチレンと、から形成された第１の層と、第２の層の総重量に基づいて、７０〜１００重量パーセントのポリオレフィン系エラストマーと、０〜３０重量パーセントのポリスチレンと、から形成された第２の層と、第３の層の総重量に基づいて、５０〜９０重量パーセントのポリオレフィン系エラストマーと、１０〜５０重量パーセントのポリスチレンと、から形成された第３の層と、を含む多層フィルムに関し、第１の層は、第２の層に隣接し、第２の層は、第３の層に隣接する。【特許請求の範囲】
【請求項１】
多層フィルムであって、
第１の層であって、前記第１の層の総重量に基づいて、５０〜９０重量パーセントのポリオレフィン系エラストマーと、１０〜５０重量パーセントのポリスチレンと、から形成されている、第１の層と、
第２の層であって、前記第２の層の総重量に基づいて、７０〜１００重量パーセントの前記ポリオレフィン系エラストマーと、０〜３０重量パーセントの前記ポリスチレンと、から形成されている、第２の層と、
第３の層であって、前記第３の層の総重量に基づいて、５０〜９０重量パーセントの前記ポリオレフィン系エラストマーと、１０〜５０重量パーセントの前記ポリスチレンと、から形成されている、第３の層と、を含み、前記第１の層が、前記第２の層に隣接し、前記第２の層が、前記第３の層に隣接している、多層フィルム。
【請求項２】
前記第１の層が、前記多層フィルムの総重量に基づいて、前記多層フィルムの５〜１５重量パーセントである、請求項１に記載の多層フィルム。
【請求項３】
前記第２の層が、前記多層フィルムの前記総重量に基づいて、前記多層フィルムの７０〜９０重量パーセントである、請求項２に記載の多層フィルム。
【請求項４】
前記第３の層が、前記多層フィルムの前記総重量に基づいて、前記多層フィルムの５〜１５重量パーセントである、請求項３に記載の多層フィルム。
【請求項５】
前記ポリオレフィン系エラストマーが、オレフィンブロックコポリマーである、請求項１〜４のいずれか１項に記載の多層フィルム。
【請求項６】
前記ポリスチレンが、耐衝撃性ポリスチレンである、請求項１〜５のいずれか１項に記載の多層フィルム。
【請求項７】
前記第１の層および前記第３の層の各々が、１ミクロン〜１０ミクロンの厚さを有する、請求項１〜６のいずれか１項のいずれかに記載の多層フィルム。
【請求項８】
前記第２の層が、１５ミクロン〜６０ミクロンの厚さを有する、請求項１〜７のいずれか１項のいずれかに記載の多層フィルム。
【請求項９】
前記多層フィルムが、１７ミクロン〜８０ミクロンの厚さを有する、請求項１〜８のいずれか１項に記載の多層フィルム。
【請求項１０】
多層フィルムを形成する方法であって、
第１の層であって、前記第１の層の総重量に基づいて、５０〜９０重量パーセントのポリオレフィン系エラストマーと、１０〜５０重量パーセントのポリスチレンと、から形成されている、第１の層を形成することと、
第２の層であって、前記第２の層の総重量に基づいて、７０〜１００重量パーセントの前記ポリオレフィン系エラストマーと、０〜３０重量パーセントの前記ポリスチレンと、から形成されている、第２の層を形成することと、
第３の層であって、前記第３の層の総重量に基づいて、５０〜９０重量パーセントの前記ポリオレフィン系エラストマーと、１０〜５０重量パーセントの前記ポリスチレンと、から形成されている、第３の層を形成することと、を含み、前記第１の層が、前記第２の層に隣接し、前記第２の層が、前記第３の層に隣接している、方法。
【発明の詳細な説明】
【技術分野】
【０００１】
本開示の実施形態は、多層フィルムを形成するために利用することができる多層フィルム方法に関する。
【背景技術】
【０００２】
フィルムは、とりわけ、おむつ、トレーニングパンツ、成人用失禁製品、および衛生用製品などのパーソナルケア物品を含む多くの用途に利用することができる。当業界では、１つ以上の望ましい特性を有する多層フィルムを形成するために利用することができる新規かつ改良されたフィルムおよび／または方法の開発に引き続き焦点が当てられている。
【発明の概要】
【０００３】
第１の層の総重量に基づいて、５０〜９０重量パーセントのポリオレフィン系エラストマーと、１０〜５０重量パーセントのポリスチレンと、から形成された第１の層と、第２の層の総重量に基づいて、７０〜１００重量パーセントのポリオレフィン系エラストマーと、０〜３０重量パーセントのポリスチレンと、から形成された第２の層と、第３の層の総重量に基づいて、５０〜９０重量パーセントのポリオレフィン系エラストマーと、１０〜５０重量パーセントのポリスチレンと、から形成された第３の層と、を含む本開示の多層フィルムであって、第１の層が第２の層に隣接し、第２の層が、第３の層に隣接する、多層フィルム。
【０００４】
本開示の上記概要は、開示された各実施形態または本開示の全ての実施形態を説明することを意図するものではない。以下の説明は、例示的な実施形態をより具体的に例示するものである。本出願全体にわたるいくつかの場所では、指針が、例のリストを通じて提供され、これらの例は、種々の組み合わせで使用することができる。各例において、列挙されたリストは、代表的なグループとしてのみ機能し、排他的なリストとして解釈されるべきではない。
【発明を実施するための形態】
【０００５】
１つ以上の望ましい特性を有する多層フィルム、および多層フィルムを形成するために利用することができる方法が、本明細書に開示されている。上述のように、本明細書に開示されている多層フィルムは、１つ以上の望ましい特性を有する。例えば、多層フィルムは、他のフィルムと比較して、改良されたブロッキングを有することができる。
【０００６】
ブロッキングは、フィルムの２つの接触部分、例えばシート間の接着である。理論に束縛されることを望むものではないが、ブロッキングは、フィルムの２つの接触部分間のファンデルワールス力および／またはフィルム表面に向かって移動するフィルムの比較的低分子量の成分の存在により起こり得る。多くの用途にとって、ブロッキングが２つの接触部分間の摩擦を増大させる可能性があるので、ブロッキングは、望ましくないフィルム特性であり得る。
【０００７】
いくつかの以前のフィルムは、ブロッキングを低減するために、ブロッキング防止添加剤および／またはスリップ剤を利用していた。しかしながら、これらのブロッキング防止添加剤および／またはスリップ剤は、フィルムのバルクの中に沈殿する可能性があり、したがってそれらの有効性が低下する。付加的に、これらのブロッキング防止添加剤および／またはスリップ剤を利用すると、とりわけ５％伸び時の力などの力の減少、または剥離力の減少など、１つ以上の望ましくない特性が生じる可能性がある。
【０００８】
多層フィルムが、本明細書に開示されている。本開示の実施形態は、多層フィルムが、コア層を含むことを規定する。コア層は、第１のスキン層と第２のスキン層とに隣接していてもよい。例えば、コア層は、例えば接触させて、第１のスキン層と第２のスキン層との間に形成することができる。言い換えれば、多層フィルムは、Ａ層がスキン層に対応し、Ｂ層がコア層に対応するＡ１ＢＡ２構造であってもよい。Ａ層は、同じ組成を含んでもよい。しかしながら、１つ以上の実施形態は、Ａ層が組成的に同じではない、すなわちＡ１が、Ａ２とは異なる組成を有し得ることを規定する。
【０００９】
コア層は、コア層の総重量に基づいて、７０〜１００重量パーセント（重量％）のポリオレフィン系エラストマーを含むことができる。７０重量％〜１００重量％の全ての個々の値と下位範囲が含まれ、例えば、コア層は、コア層の総重量に基づいて７０、７２．５、７５、７７．５、または８０重量％の下限〜１００、９９．５、９９、９７、または９５重量％の上限のポリオレフィン系エラストマーを含むことができる。
【００１０】
コア層は、コア層の総重量に基づいて、０〜３０重量％のポリスチレンを含むことができる。０重量％〜３０重量％の全ての個々の値および下位範囲が含まれ、例えば、コア層は、コア層の総重量に基づいて、０、０．５、１、３、または５重量％の下限〜３０、２７．５、２５、２２．５、または２０重量％の上限のポリスチレンを含むことができる。
【００１１】
コア層は、多層フィルム層の総重量に基づいて、７０〜９０重量％の多層フィルムを含むことができる。７０重量％〜９０重量％までの全ての個々の値および下位範囲が含まれ、例えば、コア層は、多層フィルムの総重量に基づいて、７０、７１、７２、７３、７４、または７５重量％の下限〜９０、８９、８８、８７、８６、または８５重量％の上限であり得る。
【００１２】
コア層は、１５ミクロン〜６０ミクロンの厚さを有することができる。１５ミクロン〜６０ミクロンまでの全ての個々の値および下位範囲が含まれ、例えば、コア層は、１５、１７．５、２０、２２．５、または２５ミクロンの下限〜６０、５７．５、５５、５２．５、または５０ミクロンの上限であり得る。
【００１３】
各スキン層は、それぞれのスキン層の総重量に基づいて、各々それぞれ５０重量％〜９０重量％のポリオレフィン系エラストマーを含むことができる。５０重量％〜９０重量％の全ての個々の値および下位範囲が含まれ、例えば、スキン層は、スキン層の総重量に基づいて５０、５２．５、５５、５７．５、または６０重量％の下限〜９０、８９．５、８９、８７、または８５重量％の上限のポリオレフィン系エラストマーを含むことができる。
【００１４】
各スキン層は、それぞれのスキン層の総重量に基づいて、各々それぞれ１０重量％〜５０重量％のポリスチレンを含むことができる。１０重量％〜５０重量％の全ての個々の値および下位範囲が含まれ、例えば、スキン層は、スキン層の総重量に基づいて１０、１０．５、１１、１３、または１５重量％の下限〜５０、４７．５、４５、４２．５、または４０重量％の上限のポリスチレンを含むことができる。
【００１５】
述べたように、各スキン層は、それぞれのスキン層の総重量に基づいて、各々それぞれ５０重量％〜９０重量％のポリオレフィン系エラストマーおよび１０重量％〜５０重量％のポリスチレンを含むことができる。本開示の実施形態は、ポリオレフィン系エラストマーによって形成されたマトリックス内に分散ポリスチレン相を形成することができることを規定する。したがって、押出し中、ポリスチレンドメインは、非常に細長くなり、ポリオレフィン系エラストマーによって形成されたマトリックス内に非常に高い表面対体積比のポリスチレンを提供するのを助けることができる。多層フィルムの表面上のポリスチレンドメインは、ブロッキングを減らすのを助けることができる。加えて、ポリスチレンドメインは、表面粗さを増大させることができ、これもブロッキングを減らすのを助けることができる。さらに、非常に細長いポリスチレンドメインは、多層フィルムの機械方向において改良された硬化を提供することができ、これは、多くの用途、例えばオフラインで積層された弾性フィルムにとって望ましい可能性がある。
【００１６】
有利には、本明細書に開示されるスキン層は、他のフィルムと比較して、フィルム表面のしわの減少および／またはマイクロテクスチャーの減少を提供することができる。
【００１７】
各スキン層は、各々それぞれ多層フィルム層の総重量に基づいて、多層フィルムの５〜１５重量％であり得る。５重量％〜１５重量％までの全ての個々の値および下位範囲が含まれ、例えば、スキン層は、多層フィルムの総重量に基づいて、５、５．５、６、６．５、７、または７．５重量％の下限〜１５、１４．５、１４、１３．５、１３または１２．５重量％の上限であり得る。
【００１８】
スキン層は、１ミクロン〜１０ミクロンの厚さを、各々それぞれ有することができる。１ミクロン〜１０ミクロンまでの全ての個々の値および下位範囲が含まれ、例えば、スキン層は、１、１．５、１．７５、２、または２．５ミクロンの下限〜１０、９．５、９、８．５、または８ミクロンの上限であり得る。
【００１９】
多層フィルムは、１７ミクロン〜８０ミクロンの厚さを有することができる。１７ミクロン〜８０ミクロンまでの全ての個々の値および下位範囲が含まれ、例えば、多層フィルムは、１７、２０．５、２４、２６．５、または３０ミクロンの下限〜８０、７６．５、７３、６９．５、または６６ミクロンの上限であり得る。
【００２０】
上述のように、コア層およびスキン層は、各々それぞれポリオレフィン系エラストマーを含むことができる。
【００２１】
本明細書で使用されるとき、「ポリオレフィン系」は、オレフィン系ポリマーを指す。本明細書中で使用されるとき、「アルケン」と称され得る「オレフィン」は、炭素および水素を含み、そして少なくとも１つの二重結合を有する直鎖状、分岐状、または環状の化合物を指す。本明細書で使用される場合で、ポリマーまたはコポリマー、例えばポリオレフィン系エラストマーが、オレフィンを含む、例えばそれから形成されると言及されるとき、そのようなポリマーまたはコポリマー中に存在するオレフィンはオレフィンの重合形態である。例えば、ポリオレフィン系エラストマーが７５重量％〜８５重量％のエチレン含有量を有すると言及されるとき、ポリオレフィン系エラストマー中のポリマー単位は、重合反応においてエチレンから誘導され、誘導単位は、ポリオレフィン系エラストマーの総重量に基づいて、７５重量％〜８５重量％で存在すると理解される。
【００２２】
本明細書で使用されるとき、「ポリマー」は、１つ以上の異なるモノマー、例えばホモポリマー、コポリマー、ターポリマーなどから誘導される２つ以上の同じまたは異なるポリマー単位を有する。「ホモポリマー」は、同じポリマー単位を有するポリマーである。「コポリマー」は、互いに異なる２つ以上のポリマー単位を有するポリマーである。「ターポリマー」は、互いに異なる３つのポリマー単位を有するポリマーである。「インターポリマー」は、少なくとも２つの異なる種類のモノマーの重合によって調製されたポリマーを指す。一般用語「インターポリマー」は、一般に２つの異なるモノマーから調製されたポリマーを指す用語「コポリマー」、ならびに一般に３つの異なる種類のモノマーから調製されたポリマーを指す用語「ターポリマー」を含む。ポリマー単位に言及する際、「異なる」とは、ポリマー単位が、互いに少なくとも１個の原子だけ異なるか、または異性体的に異なることを示す。したがって、本明細書で使用されるコポリマーの定義は、ターポリマーなどを含む。
【００２３】
本明細書で使用されるとき、「エラストマー」は、伸張された後に、実質的にその元の形状を回復する材料を指す。例えば、伸張力を加えると、エラストマーは、横断機械方向などの少なくとも１つの方向に伸張可能であり、伸張力を解放すると、収縮し／おおよそその元の寸法に戻る。例えば、伸張材料は、その弛緩した未伸張長さより少なくとも５０パーセント大きい伸張長さを有し、そして伸張力を解放すると、その伸張長さの少なくとも５０パーセント以内に回復するであろう。仮定的な例は、少なくとも１．５０インチまで伸張可能であり、そして伸張力を解放すると、１．２５インチ以下の長さに回復する材料の１インチサンプルであろう。
【００２４】
ポリオレフィン系エラストマーは、オレフィン系エラストマーである。ポリオレフィン系エラストマーは、例えば、エチレン／アルファ−オレフィンインターポリマー、またはプロピレン／アルファ−オレフィンコポリマーのようなオレフィンブロックコポリマーであり得る。
【００２５】
ポリオレフィン系エラストマーの例としては、ポリエチレンのエラストマーコポリマーであるオレフィンブロックコポリマー、例えば、ポリエチレン系のポリオレフィン系エラストマーが挙げられる。ポリエチレン系のポリオレフィン系エラストマーは、とりわけ、ＩＮＦＵＳＥ（商標）の商品名で入手可能である。
【００２６】
ポリオレフィン系エラストマーの他の例としては、ポリプロピレン系のポリオレフィン系エラストマーと称され得る、ポリプロピレンのコポリマーが挙げられる。ポリプロピレン系のポリオレフィン系エラストマーは、とりわけ、ＶＥＲＳＩＦＹ（商標）、ＮＯＴＩＯ（商標）、およびＶＩＳＴＡＭＡＸＸ（商標）の商品名で入手可能である。
【００２７】
用語「エチレン／アルファオレフィンインターポリマー」は、エチレンと、３個以上の炭素原子を有するアルファ−オレフィンとを、含むポリマーを指す。エチレンは、エチレン／アルファオレフィンインターポリマーの大部分のモル分率、すなわち、エチレンは、少なくとも約５０モルパーセント、少なくとも約６０モルパーセント、少なくとも約７０モルパーセント、少なくとも約８０モルパーセント、または少なくとも約９０モルパーセントのエチレン／アルファオレフィンインターポリマーを含み得、エチレン／アルファオレフィンインターポリマーの残りは、少なくとも１つの他のコモノマー、例えば３個以上の炭素原子を有するアルファ−オレフィンを含む。
【００２８】
用語「プロピレン／アルファオレフィンインターポリマー」は、プロピレンと、３個以上の炭素原子を有するアルファ−オレフィンとを含むポリマーを指す。プロピレン／アルファ−オレフィンコポリマーは、プロピレン由来の単位および１つ以上のアルファ−オレフィンコモノマー由来のポリマー単位を含む。そのようなコモノマーの例には、Ｃ２、およびＣ４〜Ｃ１０アルファ−オレフィン、例えば、Ｃ２、Ｃ４、Ｃ６およびＣ８アルファ−オレフィンが含まれる。プロピレン／アルファ−オレフィンコポリマーは、１つ以上のアルファ−オレフィンコモノマーから誘導された単位を１〜４０重量％含むことができる。１〜４０重量％の全ての個々の値および下位範囲が本明細書に含まれ、本明細書に開示され、例えば、１つ以上のアルファ−オレフィンコモノマーから誘導される単位の重量％は、プロピレン／アルファ−オレフィンコポリマーの総重量に基づいて、下限１、３、４、５、７、または９重量％の下限〜４０、３５、３０、２７、２０、１５、１２、または９重量％の上限であり得る。例えば、プロピレン／アルファ−オレフィンコポリマーは、１〜３５重量％の１つ以上のアルファ−オレフィンコモノマーから誘導された単位、１〜３０重量％の１つ以上のアルファ−オレフィンコモノマーから誘導された単位、３〜２７重量％の１つ以上のα−オレフィンコモノマーから誘導された単位、３〜２０重量％の１つ以上のα−オレフィンコモノマーから誘導された単位、もしくは、３〜１５重量％の１つ以上のα−オレフィンコモノマーから誘導される単位を含み得る。いくつかの実施形態では、プロピレン／アルファ−オレフィンコポリマーは、（Ａ）プロピレンから誘導される単位を、少なくとも５０、６０〜１００未満、８０〜９９、および８５〜９９重量％、および（Ｂ）エチレンおよび／またはＣ４−Ｃ１０アルファ−オレフィンの少なくとも１つから誘導される単位を、ゼロを超え〜５０、ゼロを超え〜４０、１〜２０、５〜２０、および７〜２０重量％、含むとして特徴付けられ得る。
【００２９】
ポリオレフィン系エラストマーは、エチレンおよび／またはプロピレンと、化学的または物理的性質が異なる２つ以上の重合モノマー単位の複数のブロックまたはセグメントに特徴付けられる、重合形態の１つ以上の共重合性α−オレフィンコモノマーとを含むことができる。すなわち、ポリオレフィン系エラストマーは、ブロックインターポリマー、または「オレフィンブロックコポリマー」である。ポリオレフィン系エラストマーは、マルチブロックインターポリマーであり得る。１つ以上の実施形態では、マルチブロックインターポリマーは、以下の式：（ＡＢ）ｎ、で表すことができ、式中、ｎは、少なくとも１、好ましくは１を超える整数、例えば２、３、４、５、１０、１５、２０、３０、４０、５０、６０、７０、８０、９０、１００、またはそれ以上であり、「Ａ」は、ハードブロックまたはセグメントを表し、「Ｂ」は、ソフトブロックまたはセグメントを表す。好ましくは、ＡおよびＢは、実質的に分岐状または実質的に星形の様式とは対照的に、実質的に線状の様式で連結される。１つ以上の実施態様において、ＡブロックとＢブロックは、ポリマー鎖に沿ってランダムに分布している。言い換えれば、ブロックコポリマーは通常、以下のような構造を有さない：ＡＡＡ−ＡＡ−ＢＢＢ−ＢＢ。１つ以上の実施態様において、ブロックコポリマーは、異なるコモノマー（複数可）を含む第３の種類のブロックを有さない。１つ以上の実施態様において、ブロックＡとブロックＢの各々は、ブロック内に実質的にランダムに分布したモノマーまたはコモノマーを有する。換言すれば、ブロックＡもブロックＢも、ブロックの残りの部分とは実質的に異なる組成を有する先端部分のような異なる組成の２つ以上の部分セグメント（またはサブブロック）を含まない。
【００３０】
ポリオレフィン系エラストマーは、様々な量の「ハード」および「ソフト」セグメントを含むことができる。「ハード」セグメントとは、エチレンがポリマーの重量に基づいて、約９５重量％を超える量、好ましくは約９８重量％を超える量で存在する重合単位のブロックをいう。言い換えれば、ハードセグメント中のコモノマー含有量、すなわちエチレン以外のモノマーの含有量は、ポリマーの重量に基づいて、約５重量％未満、好ましくは約２重量％未満である。１つ以上の実施態様において、ハードセグメントは、全てのまたは実質的に全てのエチレンを含む。一方、「ソフト」セグメントは、コモノマー含有量、すなわちエチレン以外のモノマーの含有量が、ポリマーの重量に基づいて約５重量％を超える、好ましくは約８重量％を超える、約１０重量％を超える、または約１５重量％を超える重合単位のブロックを指す。本開示の実施形態は、ソフトセグメント中のコモノマー含有量が、約２０重量％を超え、約２５重量％を超え、約３０重量％を超え、約３５重量％を超え、約４０重量％を超え、約４５重量％を超え、約５０重量％を超え、または約６０重量％を超え得ることを提供する。
【００３１】
ソフトセグメントは、ポリオレフィン系エラストマー中に、ポリオレフィン系エラストマーの総重量の約１重量％〜約９９重量％存在することが多い。例えば、ソフトセグメントはしばしばポリオレフィン系エラストマー中に、ポリオレフィン系エラストマーの総重量の約５重量％〜約９５重量％、約１０重量％〜約９０重量％、約１５重量％〜約８５重量％、約２０重量％〜約８０重量％、約２５重量％〜約７５重量％、約３０重量％〜約７０重量％、約３５重量％〜約６５重量％、約４０重量％〜約６０重量％、または約４５重量％〜約５５重量％で存在し得る。逆に、ハードセグメントは、同様の範囲で存在することができる。ソフトセグメントの重量百分率およびハードセグメントの重量パーセント百分率は、ＤＳＣまたはＮＭＲから得られたデータに基づいて計算することができる。そのような方法および計算は、米国特許出願公開第２００６／０１９９９３０Ａ１号に開示されている。
【００３２】
ポリオレフィン系エラストマーを形成するために利用することができるオレフィンモノマーおよび／またはコモノマーの例には、エチレン、プロピレン、イソブチレン、１−ブテン、１−ペンテン、１−ヘキセン１−ヘプテン、１−オクテン、１−ノネン、１−デセン、１−ドデセン１−テトラデセン、１−ヘキサデセン、１−オクタデセン、１−エイコセン、３−メチル−１−ブテン、３−メチル−１−ペンテン、４−メチル−１−ペンテン、４，６−ジメチル−１−ヘプテン、４−ビニルシクロヘキセン、ビニルシクロヘキサン、ノルボルナジエン、エチリデンノルボルネン、シクロペンテン、シクロヘキセン、ジシクロペンタジエン、シクロオクテン、１，３−ブタジエン、１，３−ペンタジエン、１，４−ヘキサジエン、１，５−ヘキサジエン、１，７−オクタジエン、１，９−デカジエン、を含むがこれらに限定されないＣ４−Ｃ４０ジエン、他のＣ４−Ｃ４０アルファ−オレフィンなどが含まれるこれらに限定されない。ポリオレフィン系エラストマーのコモノマー含有量は、核磁気共鳴（「ＮＭＲ」）分光法に基づく技術などの任意の好適な技術を使用して、例えば、参照により本明細書に組み込まれる、米国特許第７，４９８，２８２号に記載の１３Ｃ  ＮＭＲ分析によって測定することができる。プロピレン／アルファ−オレフィンコポリマーは、米国特許第６，９６０，６３５号および第６，５２５，１５７号にさらに記載されており、これらは参照により本明細書に組み込まれる。
【００３３】
ポリオレフィン系エラストマーは、ＡＳＴＭ  Ｄ−１２３８（２３０℃／２．１６Ｋｇ）に従って測定して、０．１〜５０ｇ／１０分の範囲のメルトフローレートを有することができる。０．１〜５０ｇ／１０分の個々の値および下位範囲は、全て本明細書に含まれ、本明細書に開示され、例えば、メルトフローレートは、０．１ｇ／１０分、０．２ｇ／１０分、０．５ｇ／１０分、２ｇ／１０分、４ｇ／１０分、５ｇ／１０分、１０ｇ／１０分、または１５ｇ／１０分の下限〜５０ｇ／１０分、４５ｇ／１０分、４０ｇ／１０分、３５ｇ／１０分、３０ｇ／１０分、２５ｇ／１０分、２０ｇ／１０分、１８ｇ／１０分、１５ｇ／１０分、１０ｇ／１０分、８ｇ／１０分、または５ｇ／１０分の上限であり得る。いくつかの実施形態において、ポリオレフィン系エラストマーは、０．１〜３０ｇ／１０分、０．１〜２５ｇ／１０分、０．１〜２０ｇ／１０分、または０．１〜１８ｇ／１０分、または０．１〜１５ｇ／１０分、または０．１〜１２ｇ／１０分、または０．１〜１０ｇ／１０分、または０．１〜５ｇ／１０分の範囲のメルトフローレートを有し得る。
【００３４】
いくつかの実施形態では、ポリオレフィン系エラストマーは、重量平均分子量を数平均分子量で割った値（Ｍｗ／Ｍｎ）として定義される分子量分布（ＭＷＤ）が、３．５以下、代替では３．０以下、または別の代替では、１．８〜３．０であり得る。他の実施形態では、ポリオレフィン系エラストマーは、約１〜約４０、約１〜約１５、または約１．８〜約５のＭＷＤを有することができる。いくつかの実施形態では、プロピレン系エラストマーは、二峰性分子量分布を示してもよい。分子量（ＭｎおよびＭｗ）およびＭＷＤを判定するための技術は、参照により本明細書に組み込まれる、米国特許第４，５４０，７５３号（Ｃｏｚｅｗｉｔｈ、ＪｕおよびＶｅｒ  Ｓｔｒａｔｅ）、ならびに参照により本明細書に組み込まれる、Ｍａｃｒｏｍｏｌｅｃｕｌｅｓ、１９８８、Ｖｏｌ．２１、ｐ．３３６０〜３３７１（Ｖｅｒ  Ｓｔｒａｔｅら）に記載されている。
【００３５】
いくつかの実施形態において、ポリオレフィン系エラストマーは、少なくとも０．５重量パーセント（少なくとも０．７５ジュール／グラムの融解熱）〜４０重量パーセント（７６ジュール／グラム未満の融解熱で）の範囲の結晶化度を有し得る。０．５重量パーセント（少なくとも０．７５ジュール／グラムの融解熱）〜４０重量パーセント（７６ジュール／グラム未満の融解熱）の全ての個々の値および下位範囲が本明細書に含まれ、本明細書に開示され、例えば、結晶度は、０．５重量パーセント（少なくとも０．７５ジュール／グラムの融解熱）、１重量パーセント（少なくとも２ジュール／グラムの融解熱）、２．５パーセント（少なくとも４ジュール／グラムの融解熱）、または３パーセント（少なくとも５ジュール／グラムの融解熱）の下限〜４０重量パーセント（７６ジュール／グラム未満の融解熱）、３５重量パーセント（６７ジュール／グラム未満の融解熱）、３０重量パーセント（５０ジュール／グラム未満の融解熱）、２４重量パーセント（４０ジュール／グラム未満の融解熱）、１５重量パーセント（２４．８ジュール／グラム未満の融解熱）、または７重量パーセント（１１ジュール／グラム未満の融解熱）であり得る。いくつかの実施形態では、ポリオレフィン系エラストマーは、少なくとも１重量パーセント（少なくとも２ジュール／グラムの融解熱）〜２４重量パーセント（４０ジュール／グラム未満の融解熱）の範囲の結晶化度を有し得え、または代替では、ポリオレフィン系エラストマーは、少なくとも１重量パーセント（少なくとも２ジュール／グラムの融解熱）〜１５重量パーセント（２４．８ジュール／グラム未満の融解熱）の範囲の結晶化度を有し得、または、代替では、ポリオレフィン系エラストマーは、少なくとも１重量パーセント（少なくとも２ジュール／グラムの融解熱）〜７重量パーセント（１１ジュール／グラム未満の融解熱）の範囲の結晶化度を有し得、もしくは、代替では、ポリオレフィン系エラストマーは、少なくとも１重量パーセント（少なくとも２ジュール／グラムの融解熱）〜５重量パーセント（８．３ジュール／グラム未満の融解熱）の範囲の結晶化度を有し得る。結晶化度は、示差走査熱量測定（ＤＳＣ）法によって測定することができる。
【００３６】
いくつかの実施形態では、ポリオレフィン系エラストマーは、重量平均分子量を数平均分子量で割った値（Ｍｗ／Ｍｎ）として定義される分子量分布（ＭＷＤ）が、３．５以下、代替では３．０以下、または別の代替では、１．８〜３．０であり得る。他の実施形態では、ポリオレフィン系エラストマーは、約１〜約４０、約１〜約１５、または約１．８〜約５のＭＷＤを有することができる。いくつかの実施形態では、ポリオレフィン系エラストマーは、二峰性分子量分布を示してもよい。分子量（ＭｎおよびＭｗ）およびＭＷＤを判定するための技術は、参照により本明細書に組み込まれる、米国特許第４，５４０，７５３号（Ｃｏｚｅｗｉｔｈ、ＪｕおよびＶｅｒ  Ｓｔｒａｔｅ）、ならびに参照により本明細書に組み込まれる、Ｍａｃｒｏｍｏｌｅｃｕｌｅｓ、１９８８、Ｖｏｌ．２１、ｐ．３３６０〜３３７１（Ｖｅｒ  Ｓｔｒａｔｅら）に記載されている。
【００３７】
一実施形態では、ポリオレフィン系エラストマーは、平均で少なくとも０．００１、少なくとも０．００５、または少なくとも０．０１の長鎖分岐／１０００個の総炭素を含み得、ここで、ポリオレフィン系エラストマーに関して本明細書で使用されるとき、長鎖分岐という用語は、短鎖分岐よりも少なくとも１個の炭素が多い鎖長を指し、本明細書で使用されるとき、短鎖分岐は、コモノマー中の炭素数よりも２個少ない鎖長を指す。例えば、プロピレン／１−オクテンインターポリマーは、長さが少なくとも７個の炭素の長鎖分岐を有する主鎖を有するが、これらの主鎖は、長さがわずか６個の炭素の短鎖分岐も有する。長鎖分岐の最大数は、典型的には３個の長鎖分岐／１０００個の総炭素を超えない。そのようなプロピレン系エラストマーは、米国特許仮出願第６０／９８８，９９９号および国際特許出願第ＰＣＴ／ＵＳ０８／０８２５９９号にさらに詳細に記載されており、これらの各々は、参照により本明細書に組み込まれる。
【００３８】
ポリオレフィン系エラストマーは、既知の重合プロセスを利用して形成することができる。既知の重合プロセスは、とりわけ、ＰＣＴ出願第ＰＣＴ／ＵＳ２００５／００８９１６号、ＰＣＴ出願第ＰＣＴ／ＵＳ２００５／００８９１５号、およびＰＣＴ出願第ＰＣＴ／ＵＳ２００５／００８９１７号に記載され、これらの全ては、その全体が参照により本明細書に組み込まれる。
【００３９】
一例として、そのような公知の重合プロセスの１つは、付加重合条件下でエチレンおよび／またはプロピレンおよび場合によりエチレン以外の１つ以上の付加重合性モノマーを触媒と接触させることを含む。触媒の例としては、とりわけ、［Ｎ−（２，６−ジ（１−メチルエチル）フェニル）アミド）（２−イソプロピルフェニル）（α−ナフタレン−２−ジイル（６−ピリジン−２−ジイル）メタン）］ハフニウムジメチル、［Ｎ−（２，６−ジ（１−メチルエチル）フェニル）アミド）（２−メチルフェニル）（１，２−フェニレン−（６−ピリジン−２−ジイル）メタン）］ハフニウムジメチル、ビス［Ｎ、Ｎ”’−（２，４，６−トリ（メチルフェニル）アミド）エチレンジアミン］ハフニウムジベンジル、ビス（（２−オキソイル−３−（ジベンゾ−１Ｈ−ピロール−１−イル）−５−（メチル）フェニル）−２−フェノキシメチル）シクロヘキサン−１，２−ジイルジルコニウム（ＩＶ）ジベンジル、１，２−ビス−（３，５−ジ−ｔ−ブチルフェニレン）（１−（Ｎ−（１−メチルエチル）イミノ）メチル）（２−オキソイル）ジルコニウムジベンジル、１，２−ビス−（３，５−ジ−ｔ−ブチルフェニレン）（１−Ｎ−（２−メチルシクロヘキシル）−イミノ）メチル）（２−オキソイル）ジルコニウムジベンジル、（ｔ−ブチルアミド）ジメチル（３−Ｎ−ピロリル−１，２，３，３ａ、７ａ−η−インデン−１−イル）シラチタンチタンジメチル、（ｔ−ブチルアミド）ジ（４−メチルフェニル）（２−メチル）−１，２，３，３ａ、７ａ−η−インデン−１−イル）シラチタンジメチル、（ｔ−ブチルアミド）ジ（４−メチルフェニル）（２−メチル−１，２，３，３ａ、８ａ−η−ｓ−インダセン−１−イル）シラチタンジメチル、ビス（ジメチルジシロキサン）（インデン−１−イル）ジルコニウムジクロリド、およびこれらの組み合わせが挙げられる。
【００４０】
１つ以上の実施態様は、シャトル剤を利用してポリオレフィン系エラストマーを形成することができることを提供する。シャトル剤の例には、とりわけ，ジエチル亜鉛、ジ（ｉ−ブチル）亜鉛、ジ（ｎ−ヘキシル）亜鉛、トリエチルアルミニウム、トリオクチルアルミニウム、トリエチルガリウム、ｉ−ブチルアルミニウムビス（ジメチル（ｔ−ブチル）シロキサン）、ｉ−ブチルアルミニウムビス（ジ（トリメチルシリル）アミド）、ｎ−オクチルアルミニウムジ（ピリジン−２−メトキシド）、ビス（ｎ−オクタデシル）ｉ−ブチルアルミニウム、ｉ−ブチルアルミニウムビス（ジ（ｎ−ペンチル）アミド）、ｎ−オクチルアルミニウムビス（２，６−ジ−ｔ−ブチルフェノキシド）、ｎ−オクチルアルミニウムジ（エチル（−１−ナフチル）アミド）、エチルアルミニウムビス（ｔ−ブチルジメチルシルオキシド）、エチルアルミニウムジ（ビス（トリメチルシリル）アミド）、エチルアルミニウムビス（２，３，６，７−ジベンゾ−１−アザシチオヘプタンアミド）、ｎ−オクチルアルミニウムビス（２，３，６，７−ジベンゾ−１−アザシクロヘプタンアミド）、ｎ−オクチルアルミニウムビス（ジメチル（ｔ−ブチル）シルオキシド）、エチル亜鉛（２，６−ジフェニルフェノキシド）、エチル亜鉛（ｔ−ブトキシド）、およびこれらの組み合わせが挙げられる。
【００４１】
上述のように、コア層およびスキン層は、各々それぞれポリスチレンを含むことができる。本明細書で使用される「ポリスチレン」は、スチレン系ポリマーを指す。スチレン系ポリマーの例には、ポリスチレン、ゴム変性ポリスチレン（耐衝撃性ポリスチレン）、スチレン／アクリロニトリルコポリマー（ＳＡＮ）、ゴム変性ＳＡＮ（アクリロニトリルブタジエンスチレンまたはアクリロニトリルエチレンスチレン）およびスチレン無水マレイン酸コポリマーが含まれる。
【００４２】
ポリスチレンは、ビニル芳香族モノマーを重合することによって形成することができる。ビニル芳香族モノマーの例には、とりわけ、スチレン、アルキル−またはアリール−環置換スチレン、例えば、パラ−メチルスチレン、パラ−ｔｅｒｔ−ブチルスチレン、ｐ−フェニルスチレン、およびこれらの組み合わせが含まれる。ジビニル芳香族化合物などの架橋剤を、ポリスチレンの形成に利用することができる。
【００４３】
ポリスチレンは、既知の重合プロセスを利用して形成することができる。例えば、ビニル芳香族単量体は、フリーラジカル重合またはイオン開始重合を含むプロセスによって重合することができる。好適なプロセスの例は、公知のアルキルまたはアリール金属開始剤の使用によるアニオン重合である。好適な開始剤としては、とりわけ、ｎ−ブチルリチウム、ｎ−ペンチルリチウム、および他のアルキルリチウム化合物、ナトリウムナフタレン、およびカリウムナフタレンなどのアルキルリチウム化合物が挙げられる。重合速度は、クラウンエーテルのようなエーテル、第三級アミン、および他の補助剤を含む極性化合物のようなある種の添加剤の添加により緩和および／または加速され得る。
【００４４】
本開示の１つ以上の実施形態は、ポリスチレンが耐衝撃性ポリスチレンであること、すなわち本明細書で論じられるビニル芳香族モノマーが、少なくとも１つのゴムの存在下で重合されることを規定する。好適なゴムとしては、ジエンゴム、ジエンブロックゴム、ブチルゴム、エチレンプロピレンゴム、エチレン−プロピレン−ジエンモノマー（ＥＰＤＭ）ゴム、エチレンコポリマーゴム、アシレートゴム、ポリイソプレンゴム、ハロゲン含有ゴム、シリコーンゴム、およびこれらの組み合わせが挙げられるが、これらに限定されない。ゴム形成モノマーと他の共重合性モノマーとのインターポリマーも好適である。好適なジエンゴムとしては、共役１，３−ジエンのポリマー、例えばブタジエン、イソプレン、ピペリレン、クロロプレン、またはこれらのジエンの２つ以上の混合物が挙げられるが、これらに限定されない。好適なゴムには、共役１，３−ジエンのホモポリマーおよび共役１，３−ジエンと１つ以上の共重合性モノエチレン性不飽和モノマーとのインターポリマーまたはコポリマー、例えばブタジエンまたはイソプレンのホモポリマーまたはコポリマーが含まれるが、１，３−ブタジエンのコポリホモポリマーまたはコポリマーが特に好ましい。そのようなゴムは、これらの１，３−ジエンゴムのいずれかの混合物も含む。他のゴムとしては、１，３−ブタジエンのホモポリマーが挙げられ、１，３−ブタジエンと１つ以上の共重合性モノマー、例えば上記のビニル芳香族モノマーとのコポリマーが挙げられる。１，３−ブタジエンのコポリマーは、１，３−ブタジエンコポリマーの重量に基づいて、少なくとも約３０、少なくとも約５０、少なくとも約７０、または少なくとも約９０重量％の１，３−ブタジエン、および最大約７０重量％、最大約５０重量％、最大約３０重量％、または最大約１０重量％のビニル芳香族モノマーのランダム、ブロックまたはテーパーブロックゴムであり得る。
【００４５】
耐衝撃性ポリスチレンは、耐衝撃性ポリスチレンの総重量に基づいて、１重量％〜６０重量％のゴム含有量を有することができる。１重量％〜６０重量％の全ての個々の値および下位範囲が含まれ、例えば、耐衝撃性ポリスチレンは、耐衝撃性ポリスチレンの総重量に基づいて、１、２、３、４、または５重量％の下限〜６０、５７．５、５５、５２．５、または５０重量％の上限のゴム含有量を含むことができる。
【００４６】
ゴムは、粒状であってもよく、０．１ミクロン〜１０ミクロンの体積平均直径を有していてもよい。０．１ミクロン〜１０ミクロンまでの全ての個々の値および下位範囲が含まれ、例えば、ゴムは、０．１、０．５、または１ミクロンの下限から１０、９、または８ミクロンの上限までの体積平均直径を有することができる。本明細書で使用されるとき、「体積平均直径」は、ゴム粒子内のビニル芳香族モノマーの全ての咬合を含む、ゴム粒子の直径を指す。これらの粒径は、例えばＣｏｕｌｔｅｒ  ＬＳ２３０などの光散乱ベースの機器、および／または透過型電子顕微鏡画像分析を使用して判定することができる。平均粒径ならびに他のゴム粒子の統計および百分率は、とりわけＢｅｃｋｈａｍ  Ｃｏｕｌｔｅｒ：ＬＳ２３０光散乱装置およびソフトウェアを用いて測定することができる。
【００４７】
コア層および／またはスキン層は、各々それぞれ添加剤を含むことができる。添加剤の例としては、とりわけ、粘度低下ポリマー、可塑剤、粘着付与剤、染料、顔料、酸化防止剤、帯電防止剤、接着助剤、熱安定剤、光安定剤、発泡剤、ガラスバブル、デンプン、金属塩、マイクロファイバー、またはこれらの組み合わせが挙げられる。異なる量の添加剤を、様々な用途に利用することができる。
【００４８】
本開示の実施形態は、本明細書に開示されている多層フィルムが、様々なプロセスによって形成され得ることを規定する。例えば、多層フィルムは、インフレートフィルムプロセスまたはキャストフィルムプロセスによって形成することができる。
【００４９】
インフレートフィルムプロセスは、押出し機を利用して多層フィルムの成分を加熱し、溶融し、ダイに運搬することができる。多層フィルムの各層は、対応する流れをダイに導入することができる。一般に、押出し温度は、１５０℃〜２７５℃である。多層フィルムの構成要素は、ダイから引き出され、管形状に形成され、そして一対の引き込みローラーまたはニップローラーを通過することができる。次いで、内部圧縮空気を、マンドレルから導入して、管の直径を増大させて所望のサイズの「バブル」を形成させることができる。したがって、インフレートフィルムは、二方向、すなわち軸方向に、バブルの直径を「吹き出す」強制的な空気を用いることによって、およびバブルの長手方向に、機械を通してバブルを引っ張る巻き取り要素の作用によって伸張することができる。溶融物がダイを出るときに溶融物を冷却するために、バブルの周囲に、外気を導入することもできる。フィルム幅は、より多くのまたはより少ない内部空気をバブルに導入することによって変化させることができ、したがってバブルサイズを増減させることができる。ドローダウン速度を制御するために、ドローロールまたはニップロールの速度を増減することによってフィルム厚を制御することができる。ドローロールまたはニップロールを通過した後、バブルは、崩壊する可能性がある。冷却されたフィルムは、次に切断またはシールすることによって、さらに加工して様々な消費者製品を製造することができる。
【００５０】
キャストフィルムプロセスでは、多層フィルムの成分を、回転ロール上に押出すことができ、ここで多層フィルムはロールによって一方の側で急冷される。ローラーの速度は、ドロー比および最終フィルム厚を制御するために使用され得る。次いで、多層フィルムを、他方の側を冷却するために第２のローラーに送ることができる。
【００５１】
本開示の１つ以上の実施形態は、本明細書に開示されている多層フィルムが、とりわけ押出しコーティングプロセスまたは押出しラミネーションプロセスなどの他の多くの用途に利用できることを規定している。押出しコーティングプロセスでは、多層フィルムの成分を移動する基材に塗布して、例えばコート基材を製造することができる。押出しラミネーションプロセスのために、多層フィルムの成分は、一緒に接合されるべき２つ以上の移動基材に塗布され得る。
【００５２】
上述のように、本明細書に開示されている多層フィルムは、他のフィルムと比較して、有利に改良されたブロッキングを有することができる。さらに、多層フィルムは、横断方向および／または機械方向に改良された力、例えば５％の伸びでの力を有利に有することができる。さらに、多層フィルムは、機械加工性パラメータ、改良された機械加工性パラメータを有することが有利であり得、例えば、力の横断方向に対する力の機械方向の比が、例えば、より少ない機械方向の伸びが望ましい場合がある、ラミネーションのような多数の用途に望ましい場合がある。また、多層フィルムは、他のフィルムと比較して改良された剥離力を有利に有し得る。
【実施例】
【００５３】
実施例では、例えば、以下を含む、材料の種々の用語および呼称が使用される。
【００５４】
Ｇｒａｎｉｃ  ４２１（Ｇｒａｎｉｃ  Ｇｒｏｕｐ（Ｔａｒｒａｇｏｎａ  Ｓｐａｉｎ）から市販されている、炭酸カルシウムマスターバッチ（ＬＬＤＰＥ中７３％ＣａＣＯ３  ））；ＰＯＬＹＢＡＴＣＨ（商標）ＦＳＵ−１０５−Ｅ（Ｓｃｈｕｌｍａｎｎから市販されている、スリップおよびブロッキング防止マスターバッチ（スリップ剤として５％エルカミド、ブロッキング防止剤として１０％シリカ））；ＳＴＹＲＯＮ  Ａ−ＴＥＣＨ（商標）１２００（ＴＲＩＮＳＥＯから市販されている、おおよそ８重量パーセントのポリブタジエンゴムを含む耐衝撃性ポリスチレン、密度１．０５ｇ／ｃｍ３（ＩＳＯ１３８８）、質量メルトフロー５ｇ／１０分（２００℃、５ｋｇ、ＩＳＯ１１３３））；ポリオレフィン系エラストマーＩ（ＶＥＲＳＩＦＹ（商標）３３００、Ｔｈｅ  Ｄｏｗ  Ｃｈｅｍｉｃａｌ  Ｃｏｍｐａｎｙから入手可能なポリプロピレン系のポリオレフィン系エラストマー）；ポリオレフィン系エラストマーＩＩ（ＩＮＦＵＳＥ（商標）９１０７、Ｔｈｅ  Ｄｏｗ  Ｃｈｅｍｉｃａｌ  Ｃｏｍｐａｎｙから入手可能なポリエチレン系のポリオレフィン系エラストマー）。
【００５５】
実施例１、多層フィルムは、以下のように形成された。ポリオレフィン系エラストマーＩ、ポリオレフィン系エラストマーＩＩ、およびＳＴＹＲＯＮ  Ａ−ＴＥＣＨ（登録商標）１２００を、２５ｍｍ押出し機を備えたＤｒ．ＣＯＬＬＩＮキャストフィルムラインに供給し、１０％／８０％／１０％の層比、７ｋｇ／時のスループット、１０ｍ／分の取得速度、０．８８ｍｍのダイギャップ、および約２２０℃の溶融温度、で運転して、実施例１を得た。実施例１は、ポリオレフィン系エラストマーＩＩ（９５重量％）およびＳＴＹＲＯＮ  Ａ−ＴＥＣＨ（商標）１２００（５重量％）から形成されたコア層、ならびに各々が、ポリオレフィン系エラストマーＩ（７０重量％）およびＳＴＹＲＯＮ  Ａ−ＴＥＣＨ（商標）１２００（３０重量％）からそれぞれ形成された２つのスキン層を含んだ。実施例１は、５０ミクロンの総厚を有し、コア層は、実施例１の総厚の８０％であり、２つのスキン層は、各々それぞれ実施例１の総厚の１０％であり、したがって、合わせたスキン層は、実施例１の総厚の２０％であった。
【００５６】
比較例Ａは、実施例１と同様に形成された。変更点：コア層は、ポリオレフィン系エラストマーＩＩ（９８重量％）およびＰＯＬＹＢＡＴＣＨ（商標）ＦＳＵ−１０５−Ｅ（２重量％）から形成され、２つのスキン層は、それぞれ、ポリオレフィン系エラストマーＩＩ（７５重量％）、Ｇｒａｎｉｃ  ４２１（２２重量％）、およびＰＯＬＹＢＡＴＣＨ（商標）ＦＳＵ−１０５−Ｅ（３重量％）から各々形成された。
【００５７】
ブロッキングは、実施例１および比較例Ａの５０メートルのロールを利用することによって判定された。それぞれのロールは巻き戻され、関連する力が測定された。実施例１および比較例Ａの押出しの１週間後および１２週間後に形成されたロールをそれぞれ試験した。ロールの各々は、１９５ｍｍ幅であり、１０ｍ／分で巻き戻した。長さ５０ｍｍ当たりの力（５０ｍｍ当たりのニュートン（Ｎ／５０ｍｍ）として報告される）を、１０、２０、３０、４０、および５０メートルのフィルムが巻き戻された後に測定した。結果を表１に報告する。
【００５８】
【表１】
2020500742.tif 000002
【００５９】
表１のデータは、実施例１から形成されたフィルムのロールが、比較例Ａから形成されたフィルムのロールと比較して、押出し後１週間および押出し後１２週間の両方において改良された、すなわち対応する力によって示されるように低いブロッキングを有することを示す。
【００６０】
付加的に、表１のデータは、比較例Ａから形成されたフィルムと比較して、実施例１から形成されたフィルムのロールの老化の改良を例示する。押出しの１２週間後に形成されたロールに関して示されるように、実施例１から形成されたフィルムのロールは、巻き戻された、すなわちロールの中心により近いので、対応する力は、比較的一定のままであった。対照的に、比較例Ａから形成されたフィルムのロールが巻き戻されると、対応する力はロールの中心により顕著に近くなるにつれて増加した。
【００６１】
実施例１および比較例Ａについて、５％伸びでの力をＩＳＯ  ５２７−３に従って引張試験で測定した。引張特性実施例１および比較例Ａフィルムは、長さ１００ｍｍ、試験速度５００ｍｍ／分の幅１５ｍｍのストリップを使用して、ＩＳＯ  ５２７−３に従ってＩｎｓｔｒｏｎ引張試験機で測定した。結果を、表２に報告する。
【００６２】
【表２】
2020500742.tif 000003
【００６３】
表２のデータは、実施例１が、比較例Ａと比較して、横断方向および機械方向の両方において５％の伸びで改良された力を有することを示す。付加的に、表２のデータは、実施例１が、比較例Ａと比較して改良された機械加工性パラメータ（力機械方向／力横断方向）を有することを示している。この機械加工性パラメータは、機械方向の伸びが少ないほど有利である場合がある、例えばラミネーションなどの多くの用途にとって望ましい可能性がある。
【００６４】
実施例１および比較例Ａについて、剥離力を、ＩＳＯ  １１３３９に従って判定した。実施例１および比較例Ａの２５ｍｍ幅部分を、３０ｍｍの握り距離および３００ｍｍ／分の試験速度で利用した。それぞれの試験材料を調製するために、６グラムのホットメルト接着剤（Ｈ．Ｇ．Ｆｕｌｌｅｒから入手可能なＬＵＮＡＴＡＣＫ（登録商標）Ｄ７  １４２）を、２４グラムのカード型不織布材料（Ｍｏｎｄｉ  Ａｓｃａｎｉａから入手可能なＴｈｅｒｍｏ  Ｓｔｒａｉｎ  ２４カード型サーモボンド不織布）に塗布し、次いで実施例１または比較例ＡをＮｏｒｄｓｏｎから入手可能なＪＨＴ機に接触させた。剥離力は、老化なしに対応して、調製３日後に判定され、そして剥離力は、４０℃に維持されたオーブン中で３０日間の老化後に判定された。結果を表３に報告する。
【００６５】
【表３】
2020500742.tif 000004
【００６６】
表３のデータは、比較例Ａと比較して、実施例１が老化試験なしおよび３０日老化試験の両方について改良された剥離力を有することを示す。改良された剥離力は、例えば、改良された接着が有利であり得る場合など、多くの用途にとって望ましい可能性がある。
【国際調査報告】
2020500742.tif 000005
2020500742.tif 000006